СПОСОБ ИСПЫТАНИЯ РЕЗЦОВ PDC НА АБРАЗИВНЫЙ ИЗНОС И УСТРОЙСТВО ЕГО ОСУЩЕСТВЛЕНИЯ

1. Способ испытания образцов на износ, в котором испытываемый образец фиксируют в оправке, оправку с образцом жестко фиксируют в измерительном блоке, включают привод, с закрепленным на нем контробразцом, и систему для сбора, обработки, мониторинга и хранения экспериментальных данных, опускают на образец контробразец, нагружают контакт и проводят испытание в течение определенного времени, в процессе которого контролируют величину нормальной нагрузки, силу трения и температуру образца, отличающийся тем, что в качестве контробразца используют алмазный отрезной круг, а в качестве образца - резец PDC, при этом резец PDC устанавливают и фиксируют с выступом его алмазосодержащего слоя над оправкой, измерительный блок устанавливают на столе привода таким образом, чтобы алмазный отрезной круг при его опускании касался верхней части кромки резца PDC своей средней частью торца алмазосодержащего слоя.
2. Устройство для испытания образцов на трение и износ, включающее привод вращения, контробразец, зафиксированный в патроне привода, измерительный блок, оправку, систему для сбора, обработки, мониторинга и хранения экспериментальных данных, отличающееся тем, что в качестве контробразца принят алмазный отрезной круг, а в качестве образца - резец PDC, при этом оправка контробразца снабжена прижимным кругом и прижимным торцом, который соединен с одной стороны с прижимным кругом, обеспечивающим фиксацию алмазного отрезного круга при помощи болта, а с другой - с цилиндрическим хвостиком для закрепления оправки в патроне привода; измерительный блок, с зафиксированной на нем оправкой резца PDC, закреплен на столе привода с возможностью касания в процессе испытания средней части торца алмазосодержащего слоя алмазного отрезного круга с верхней частью кромки резца PDC.
3. Способ по п. 1, отличающийся тем, что обеспечивают наклон оси резца PDC относительно алмазного отрезного круга под углом 15°±5°, навстречу вращению алмазного отрезного круга.
5. Способ п. 1, отличающийся тем, что испытание проводят в течение от 10 до 15 мин с нагрузкой контакта в пределах от 100 до 300 Н.
6. Устройство п. 2, отличающееся тем, что толщина прижимного торца выбрана не менее 5 мм, а диаметр не менее диаметра алмазного отрезного круга.